АДГЕЗИОННЫЕ КОМПОЗИЦИИ И ИХ ПРИМЕНЕНИЕ

1. Композиция клея-расплава, включающая:
a) сополимер полиэтилена, катализированный металлоценом;
b) менее чем 10 масс.% функционализированного сополимера полиэтилена, катализированного металлоценом.
c) более чем 22 масс.% воска с температурой плавления в диапазоне приблизительно от 120°F до приблизительно 250°F, измеренную с помощью DSC; и
d) вещество, повышающее клейкость, имеющее температуру размягчения, определенную методом кольца и шара, приблизительно от 80°C до приблизительно 110°C,
где масс.% определены из расчета на полную массу клея.
2. Композиция клея-расплава по п. 1, в которой сополимером полиэтилена, катализированным металлоценом, является сополимер этилена и октена с индексом расплава от 200 до приблизительно 2000 г/10 мин, при температуре 190°C, нагрузке 2,16 кг, измеренный в соответствии со стандартом ASTM D1238.
3. Композиция клея-расплава по п. 2, в которой клей содержит приблизительно от 0,5 до приблизительно 8 масс.% функционализированного полиэтилена, катализированного металлоценом, в расчете на полную массу клея.
4. Композиция клея-расплава по п. 3, в которой клей содержит модифицированный малеиновым ангидридом функционализированный сополимер полиэтилена, катализированный металлоценом; модифицированный фумаровой кислотой функционализированный сополимер полиэтилена, катализированный металлоценом; модифицированный цитраконовым ангидридом функционализированный сополимер полиэтилена, катализированный металлоценом, или их смеси.
5. Композиция клея-расплава по п. 4, в которой функционализированным сополимером полиэтилена, катализированным металлоценом, является модифицированный малеиновым ангидридом функционализированный сополимер этилена и октена, катализированный металлоценом, с индексом расплаваприблизительно от 200 до приблизительно 2000 г/10 мин, при температуре 190°C, нагрузке 2,16 кг, измеренный в соответствии со стандартом ASTM D1238.
6. Композиция клея-расплава содержащая:
a) приблизительно от 25 до приблизительно 50 масс.% сополимера полиэтилена, катализированного металлоценом;
b) менее чем 10 масс.% функционализированного сополимера полиэтилена, катализированного металлоценом;
c) более чем 22 масс.% воска с температурой плавления в диапазоне приблизительно от 120°F до приблизительно 250°F, измеренную с помощью DSC; и
d) приблизительно от 20 до приблизительно 45 масс.% вещества, повышающего клейкость, имеющего температуру размягчения, определенную методом кольца и шара, приблизительно от 80°C до приблизительно 110°C,
где масс.% определены из расчета на полную массу клея и полную % массу, доведенную до 100% массы.
7. Композиция клея-расплава по п. 6, в которой клей содержит приблизительно от 1 до приблизительно 8 масс.% функционализированного сополимера полиэтилена, катализированного металлоценом.
8. Изделие, содержащее композицию клея по п. 6.
9. Изделие по п. 8, содержащее цельную крафт-бумагу, переработанную крафт-бумагу, крафт-бумагу высокой или низкой плотности и/или низкосортный картон.
10. Изделие по п. 9, которое является упаковкой, картонной тарой, поддоном или пакетом.